FR 2978617 A1 20130201 FR 1156956 A 20110729 ELECTRODE POUR ACCUMULATEUR ALCALIN DOMAINE TECHNIQUE Le domaine technique de l'invention est celui des accumulateurs alcalins, notamment celui des accumulateurs de type nickel-hydrure métallique (NiMH), nickel- cadmium (NiCd), nickel-zinc (NiZn), nickel-hydrogène (NiH2) et nickel-fer (NiFe). ETAT DE LA TECHNIQUE Un accumulateur alcalin comprend généralement au moins une électrode positive (cathode) et au moins une électrode négative (anode). L'électrode positive est séparée de l'électrode négative par un séparateur qui est généralement constitué de polyoléfine ou de polyamide. Le faisceau électrochimique constitué par l'ensemble des électrodes positives et négatives et des séparateurs est imprégné d'un électrolyte qui est généralement une solution de base forte telle que NaOH, LiOH ou KOH. Les électrodes positives non frittés (empâtées) au nickel utilisées dans les accumulateurs alcalins sont généralement constituées d'un substrat conducteur tridimensionnel tel que la mousse de nickel ou bidimensionnel de type feuillard, de particules d'hydroxyde de nickel sphériques et d'un composé de cobalt conducteur électronique, de type oxyde ou hydroxyde de cobalt introduit sous forme de poudre ou déposé à la surface des particules d'hydroxyde de nickel. Ces composés de cobalt conducteur permettent notamment d'assurer un bon contact électronique entre les particules d'hydroxyde de nickel peu conductrices à l'état déchargé et le substrat. Un inconvénient de ces électrodes positives dans les accumulateurs alcalins est la formation de micros courts-circuits. Dans l'électrode positive au nickel, les composés du cobalt de type hydroxyde ou oxyde, dont le degré d'oxydation du cobalt est de 2.0 sont solubles dans l'électrolyte. Après une première charge complète de l'accumulateur, le composé de cobalt est oxydé à un degré d'oxydation supérieur ou égal à 3, généralement l'oxyhydroxyde de cobalt très peu soluble dans l'électrolyte est formé. En utilisation, lorsque la température de cyclage d'un accumulateur est élevée, l'oxyhydroxyde de cobalt peut se dissoudre et lorsque la tension de l'élément devient inférieure ou égale à 1V, l'oxyhydroxyde de cobalt peut se réduire en un composé de cobalt de type hydroxyde de cobalt soluble dans l'électrolyte. En conséquence, ce composé de cobalt conducteur peut migrer dans le séparateur et former des micros courts-circuits entre l'électrode positive et l'électrode négative. Lorsque le courant de court-circuit est suffisamment grand ou lorsque le courant de cyclage est suffisamment petit, ces micros court circuits engendrent une perte de capacité de l'accumulateur. Cabiriet Hirsch - 32882 2 Un accumulateur NiMH fait partie de la famille des accumulateurs alcalins et comprend typiquement au moins une électrode positive comprenant une matière active principalement constituée d'hydroxyde à base de nickel, au moins une électrode négative principalement constituée d'un métal capable d'insérer réversiblement de l'hydrogène pour former un hydrure. Lors de l'utilisation en stockage, en cyclage ou en floating d'un accumulateur NiMH, l'alliage hydrurable présent dans l'électrode négative se corrode en milieu aqueux, pour former des oxydes ou hydroxydes, notamment des hydroxydes des métaux de transition Co, Mn ou Al qui sont solubles dans l'électrolyte et qui peuvent donc migrer et se déposer dans le séparateur ou dans l'électrode positive. Déposé dans le séparateur, le composé à base de cobalt qui est conducteur, entraîne également la formation de micros courts-circuits qui contribuent à une perte supplémentaire de capacité de l'accumulateur. Le document EP-A-1 168 471 décrit une électrode positive pour accumulateur alcalin, dans lequel la composition pour l'électrode positive comprend un hydroxyde de nickel, de l'oxyde de cobalt contenant du sodium et un composé à base de niobium. Le but de la présente invention est de réduire la perte de capacité en cyclage due à la formation de micros courts-circuits dans un accumulateur alcalin. RESUME DE L'INVENTION A cette fin, la présente invention propose une composition d'électrodes comprenant un matériau M choisi parmi un hydroxyde à base de nickel et un alliage hydrurable et de l'oxyde de niobium Nb2O5 de structure monoclinique. Selon un mode de réalisation, la composition d'électrodes comprend de 0,1 à 3% en masse d'oxyde de niobium Nb2O5 de structure monoclinique, par rapport à la masse du matériau M, de préférence de 0,1 à 0,5% en masse d'oxyde de niobium Nb2O5 de structure monoclinique. Selon un mode de réalisation, la composition d'électrodes comprend en outre de l'oxyde de niobium Nb2O5 de structure orthorhombique dans une proportion telle que la masse d'oxyde de niobium Nb2O5 représente au plus 3% de la masse du matériau M. Selon un mode de réalisation, la composition d'électrodes est telle que l'oxyde de niobium de structure monoclinique représente au moins 75% en masse de l'oxyde de niobium monoclinique et de l'oxyde de niobium orthorhombique, de préférence 100% en masse de l'oxyde de niobium monoclinique et de l'oxyde de niobium orthorhombique. Selon un mode de réalisation, la composition d'électrodes comprend de 0,1 à 2,9% en masse d'oxyde de niobium Nb2O5 de structure monoclinique et de 0,1 à 2,9% R \47Rflfl\i7RR7 RAFT\19RR7-111(117-deacrintinn mndifieeirrev ring en masse d'oxyde de niobium Nb2O5 de structure orthorhombique par rapport à la masse du matériau M, de préférence de 0,1 à 0,5% en masse de chaque oxyde de niobium Nb2O5. Selon un mode de réalisation, l'oxyde de niobium de la composition d'électrodes est constitué essentiellement d'oxyde de niobium de structure monoclinique ou d'oxyde de niobium de structure monoclinique et d'oxyde de niobium de structure orthorhombique. Selon un mode de réalisation de l'invention, le matériau M pour électrode positive est un hydroxyde à base de nickel. On entend par « hydroxyde à base de nickel » un hydroxyde de nickel, un hydroxyde contenant principalement du nickel, mais également un hydroxyde de nickel contenant au moins un hydroxyde syncristallisé d'un élément choisi parmi le zinc (Zn), le cadmium (Cd), le magnésium (Mg) et l'aluminium (Al), et au moins un hydroxyde syncristallisé d'un élément choisi parmi le cobalt (Co), le manganèse (Mn), l'aluminium (Al), l'yttrium (Y), le calcium (Ca), le zirconium (Zr), le cuivre (Cu). Un hydroxyde syncristallisé contenu dans l'hydroxyde de nickel est un hydroxyde formant une solution solide avec l'hydroxyde de nickel, i.e. occupant, en proportion continûment variable, les sites atomiques définis par le réseau cristallin de l'hydroxyde de nickel. L'hydroxyde de nickel peut être de façon préférée recouvert par un revêtement à base d'hydroxyde de cobalt éventuellement partiellement oxydé. Selon un mode de réalisation, la composition pour électrode positive comprend en outre au moins un épaississant tel que la carboxyméthylcellulose (CMC), l' hydroxyéthylcellulose (HEC), l'hydroxypropyl-méthylcellulose (HPMC), l'hydroxypropylcellulose (HPC), un poly(acide acrylique) (PAAc), une gomme Xanthane, une gomme Guar, le poly(oxyde d'éthylène) (PEO) ou un mélange de ceux-ci. Selon un mode de réalisation, la composition pour électrode positive comprend en outre au moins un liant tel que un copolymère de styrène et de butadiène (SBR) éventuellement carboxylé, un copolymère d' acrylonitrile et de butadiène (NBR), un copolymère de styrène, d'éthylène, de butylène et de styrène (SEBS), un terpolymère de styrène, de butadiène et de vinylpyridine (SBVR), le polyamide (PA), un polyéthylène (PE), un copolymère de type éthylène-acétate de vinyle (EVA), un copolymère de Silane, un polymère à fonction acrylate de type polyacrylate, styrèneacrylate, styrène-maléique anhydride, un polytétrafluoroéthylène (PTFE), un copolymère fluoré d'éthylène et de propylène (FEP), le polyhexafluoropropylène (PHFP), et le perfluorométhylvinylether (PMVE), ou un mélange de ceux-ci. Selon un mode de réalisation, la composition pour électrode positive comprend en outre au moins un composé choisi parmi les oxydes de cobalt et les hydroxydes de cobalt, tels que CoO, Co(OH)2, LiXCoO2 (avec 0,1 Selon un mode de réalisation, la composition d'électrodes comprend en outre au moins un composé choisi parmi le nickel, le cobalt ou le carbone. Selon un mode de réalisation, la composition pour électrode positive comprend en outre au moins un composé choisi parmi les oxydes et hydroxydes de zinc tels que ZnO ou Zn(OH)2, les oxydes et hydroxydes d'yttrium tels que Y2O3 ou Y(OH)3, les oxydes et hydroxydes d'ytterbium tels que Yb2O3 ou Yb(OH)3 et les oxydes, hydroxydes et dérivés fluorés de calcium tels que CaO, Ca(OH)2 ou CaF2 ou un mélange de ceux-ci. Selon un mode de réalisation de l'invention, le matériau M pour électrode négative est un alliage hydrurable de formule ABx où : A est un élément choisi parmi La, Ce, Nd, Pr, Mg, Sm, Y ou un mélange de ceux-ci, B est un élément choisi parmi Ni, Mn, Fe, Al, Co, Cu, Zr, Sn ou un mélange de ceux-ci, x est un nombre tel que 3 Selon un mode de réalisation, l'alliage est choisi dans le groupe comprenant les alliages du type AB5, A5B19 et A2B7, ou un mélange de ceux-ci. Selon un mode de réalisation, la composition pour électrode négative comprend en outre au moins un épaississant tel que la carboxyméthylcellulose (CMC), l'hydroxypropylméthylcellulose (HPMC), le poly(acide acrylique) (PAAc) et le poly(oxyde d'éthylène) (PEO) ou un mélange de ceux-ci. Selon un mode de réalisation, la composition pour électrode négative comprend en outre au moins un liant tel que un copolymère de butadiène-styrène (SBR), le polystyrène acrylate (PSA) et le polytétrafluoroéthylène (PTFE), ou un mélange de ceux-ci. Selon un mode de réalisation, la composition pour électrode négative comprend en outre au moins un composé choisi parmi le nickel sous forme de poudre, du carbone sous forme de poudre ou de fibres, des nanotubes de carbone. Selon un mode de réalisation, la composition pour électrode positive et/ou négative comprend en outre des fibres d'au moins un polymère tel que le polyamide, le polypropylène, le polyéthylène ou un mélange de ceux-ci. L'invention propose également une électrode positive comprenant la composition pour électrode positive précédemment décrite et un collecteur de courant. L'invention propose également une électrode négative comprenant la composition pour électrode négative précédemment décrite et un collecteur de courant. L'invention propose un accumulateur alcalin comprenant au moins une électrode positive selon l'invention. L'invention propose également un accumulateur alcalin comprenant au moins une électrode négative selon l'invention. Selon un mode de réalisation, l'accumulateur alcalin comprend au moins une électrode positive selon l'invention et au moins une électrode négative selon l'invention. L'invention propose également un procédé de fabrication d'une électrode selon l'invention comprenant les étapes consistant à : a) fournir un matériau M, le matériau M étant choisi parmi un hydroxyde à base de nickel, un alliage hydrurable ; b) fournir un oxyde de niobium Nb2O5 de structure monoclinique ; c) préparer un mélange aqueux comprenant le matériau M et l'oxyde de niobium de structure monoclinique pour obtenir une pâte ; d) déposer la pâte obtenue à l'étape c) sur un collecteur de courant. Selon un mode de réalisation, le procédé de fabrication permet d'obtenir l'électrode positive selon l'invention. Selon un mode de réalisation, le procédé de fabrication permet d'obtenir l'électrode négative selon l'invention. L'invention propose également un procédé d'amélioration de la durée de vie d'un accumulateur, comprenant une étape d'incorporation d'oxyde de niobium Nb2O5 de structure monoclinique à un matériau M, le matériau M étant choisi parmi un hydroxyde à base de nickel, un alliage hydrurable. Les procédés de l'invention sont avantageusement mis en oeuvre suivant l'une ou plusieurs des variantes décrites ci-dessus et détaillées ci-dessous pour la fabrication de la composition d'électrodes. Un avantage de l'invention est la limitation de la formation de micros courts-circuits dans les accumulateurs alcalins. Un autre avantage de l'invention est d'améliorer la durée de vie des accumulateurs NiCd et NiMH qui sont destinés à des applications de type éclairage de secours (Emergency Lighting Unit (ELU)) pour lesquelles le régime de charge des accumulateurs est lent, typiquement à un courant de charge de l'ordre de Cn/20, où Cn est la capacité nominale de l'élement, et la température des accumulateurs est élevée, généralement supérieure à 40°C. D'autres caractéristiques et avantages de l'invention apparaîtront à la lecture de la description qui suit d'un mode de réalisation préféré de l'invention, donnée à titre d'exemple. BREVE DESCRIPTION DES FIGURES La Figure 1 montre un diagramme de diffraction des rayons X d'une poudre d'oxyde de niobium Nb2O5 monoclinique. La Figure 2 montre un diagramme de diffraction des rayons X d'une poudre d'oxyde de niobium Nb2O5 orthorhombique. La Figure 3 montre un diagramme de diffraction des rayons X d'une électrode positive comprenant 0,5% d'oxyde de niobium Nb2O5 monoclinique. La Figure 4 montre un diagramme de diffraction des rayons X d'une électrode positive comprenant 0,5% d'oxyde de niobium Nb2O5 orthorhombique. EXPOSE DES MODES DE REALISATION DE L'INVENTION Selon l'invention, la composition d'électrodes pour accumulateur alcalin comprend un matériau M, encore appelé matière active ou matière électrochimiquement active, et un oxyde de niobium pentavalent Nb2O5 de structure cristalline monoclinique. L'oxyde de niobium monoclinique (nommé m-Nb2O5) peut être présent dans une proportion telle que sa masse soit comprise entre 0,1% et 3% de la masse de composé M, de préférence telle que sa masse représente de 0,1 à 0,5% de la masse de composé M. L'oxyde de niobium pentavalent monoclinique peut être utilisé en association avec de l'oxyde de niobium pentavalent Nb2O5 de structure cristalline orthorhombique (nommé o-Nb2O5). Chaque oxyde de niobium représente de 0,1 à 2,9% de la masse de matériau M, de préférence de 0,1 à 0,5% de la masse totale de matériau M. Le matériau M peut comprendre au plus 3% d'oxyde de niobium Nb2O5 monoclinique et orthorhombique. On a constaté de façon surprenante que l'incorporation d'oxyde de niobium Nb2O5 de structure monoclinique au matériau M permet de réduire les courts-circuits. L'oxyde de niobium de structure cristalline est obtenu commercialement, par exemple par le distributeur Acros Organics. Les formes cristallines peuvent être détectées par analyse d'un diagramme de diffraction des rayons X. La forme cristalline de chaque oxyde de niobium a été caractérisée par diffraction des rayons X (DRX) à l'aide d'un diffractomètre Bruker D5000 0-20 (géométrie Bragg-Brentano, rayonnement Cu Ka, domaine angulaire en 20 = 5 à 90°, pas 0,03°). L'identification des phases a été réalisée par comparaison avec les fiches JCPDS (Joint Committee on Powder Diffraction Standards). Les références des fiches JCPDS sont 00-037-1468 pour l'oxyde de niobium monoclinique et 01-071-0336 pour l'oxyde de niobium orthorhombique. L'oxyde de niobium monoclinique appartenant au groupe d'espace P2(3) est défini par les paramètres de maille a, b, c et 13 tels que a = 20,381 ; b = 3,82490 ; c = 19,3680, a/b = 5,32851 et 13 = 115.69°. L'indice des plans hkl (110), (-405) et (402) est indiqué sur la Figure 1 pour les trois raies les plus intenses. L'oxyde de niobium orthorhombique appartenant au groupe d'espace Pbam(55) est défini par les paramètres de maille a, b et c tels que a = 6,17500 ; b = 29,1750 ; c = 3,9300 et a/b = 0,21165. L'indice des plans hkl (001), (131), (200) et (181) est indiqué sur la Figure 2 pour les quatre raies les plus intenses. L'oxyde de niobium monoclinique et l'oxyde de niobium orthorhombique se distinguent facilement par leurs raies les plus intenses du diagramme de diffraction des rayons X, d(110)= 3,74538À, d(-405)=3,642451, d(402)=3,488951 pour la forme monoclinique (Figure 1) et d(001)=3,930001, d(131)=3,140131, d(200)=3,087501, d(181)=2,45321À pour la forme orthorhombique (Figure 2). Au sein de la composition de matériau M d'électrodes, sa présence peut être détectée par diffraction des rayons X. Sur la Figure 3, l'oxyde de niobium monoclinique est identifiable grâce à la présence des plans (110), (-405) et (402). Sur la Figure 4, l'oxyde de niobium orthorhombique est identifiable grâce à la présence des plans (001) et (131). L'invention concerne également une électrode positive comprenant ladite composition de matériau M. Le matériau M pour électrode positive est un hydroxyde à base de nickel. On entend par « hydroxyde à base de nickel » un hydroxyde de nickel, un hydroxyde contenant principalement du nickel, mais également un hydroxyde de nickel contenant au moins un hydroxyde syncristallisé d'un élément choisi parmi le zinc (Zn), le cadmium (Cd), le magnésium (Mg) et l'aluminium (Al), et au moins un hydroxyde syncristallisé d'un élément choisi parmi le cobalt (Co), le manganèse (Mn), l'aluminium (Al), l'yttrium (Y), le calcium (Ca), le zirconium (Zr), le cuivre (Cu). Un hydroxyde syncristallisé contenu dans l'hydroxyde de nickel est un hydroxyde formant une solution solide avec l'hydroxyde de nickel, i.e. occupant, en proportion continûment variable, les sites atomiques définis par le réseau cristallin de l'hydroxyde de nickel. L'hydroxyde de nickel peut être de façon préférée recouvert par un revêtement à base d'hydroxyde de cobalt éventuellement partiellement oxydé. Avantageusement, la taille des particules de l'hydroxyde à base de nickel est caractérisée par un Dv 50% compris entre 5 et 15 µm. La composition de matériau M pour électrode positive peut éventuellement comprendre un ou plusieurs additifs supplémentaires, destinés à faciliter la mise en oeuvre et les performances de l'électrode. Parmi les additifs, on peut citer, sans que cette liste soit exhaustive : - des épaississants tels que la carboxyméthylcellulose (CMC), l' hydroxyéthylcellulose (HEC), l'hydroxypropyl-méthylcellulose (HPMC), l'hydroxypropylcellulose (HPC), un poly(acide acrylique) (PAAc), une gomme Xanthane, une gomme Guar, le poly(oxyde d'éthylène) (PEO), - des liants tels que un copolymère de styrène et de butadiène (SBR) éventuellement carboxylé, un copolymère d' acrylonitrile et de butadiène (NBR), un copolymère de styrène, de butylène et de styrène (SEBS), un terpolymère de styrène, de butadiène et de vinylpyridine (SBVR), un polyamide (PA), un polyéthylène (PE), un copolymère de type éthylène-acétate de vinyle (EVA), un copolymère de silane, un polymère à fonction acrylate de type polyacrylate, styrène-acrylate, styrène-maléique anhydride, un polytérafluoroéthylène (PTFE), un copolymère fluoré d'éthylène et de propylène (FEP), le polyhexafluoropropylène (PPHF), et le perfluorométhylvinylether (PMVE), - des fibres d'au moins un polymère, tel que le polyamide, le polypropylène, le polyéthylène, etc. pour améliorer les propriétés mécaniques de l'électrode, - des agents conducteurs électroniques choisis par exemple parmi les oxydes et les hydroxydes de cobalt comme par exemple CoO, Co(OH)2, LiXCoO2 (0,1 L'électrode positive est fabriquée en empâtant un collecteur de courant avec une pâte constituée d'un mélange aqueux de la composition de matériau M et d'additifs selon l'invention, puis en séchant le collecteur de courant contenant ladite pâte. Le matériau M et les additifs selon l'invention sont ajoutés dans une dispersion d'eau à température ambiante pour obtenir une pâte. La pâte comprend typiquement : - de 60 à 90% en masse de matériau M et d'oxyde de niobium Nb2O5 monoclinique et éventuellement d'oxyde de niobium Nb2O5 orthorhombique; - de 0 à 5% en masse d'au moins un liant ; - de 0 à 4% en masse d'au moins un épaississant ; - de 0 à 30% en masse d'au moins un agent conducteur ; - de 15 à 30% en masse d'eau. Le séchage se fait selon les connaissances générales de l'homme du métier, par exemple sous air à 80°C durant 2h. Le collecteur de courant peut être tridimensionnel, sous la forme d'une mousse ou d'un feutre, ou bidimensionnel, sous la forme d'un feuillard perforé ou non perforé, d'un métal déployé, d'une grille ou d'un tissu. Ce collecteur de courant peut être à base de métal ou de carbone. De préférence, le collecteur de courant est en nickel ou en acier nickelé. L'épaisseur de l'électrode peut être comprise entre 0,2 et 2 mm. L'invention propose également une électrode négative de type hydrure métallique comprenant ladite composition comprenant le matériau M. Le matériau M pour électrode négative est un alliage hydrurable de formule ABX où : A est un élément choisi parmi La, Ce, Nd, Pr, Mg, Sm,Y ou un mélange de ceux-ci, B est un élément choisi parmi Ni, Mn, Fe, Al, Co, Cu, Zr, Sn ou un mélange de ceux-ci, x est un nombre tel que 3 On introduit le faisceau électrochimique dans un godet conteneur et on l'imprègne avec un électrolyte alcalin aqueux. On ferme ensuite l'accumulateur. L'invention concerne tout format d'accumulateurs : format prismatique (électrodes planes) ou format cylindrique (électrodes spiralées ou concentriques). L'accumulateur selon l'invention peut être du type ouvert (ouvert ou semi-ouvert) ou du type étanche. L'accumulateur alcalin peut être du type nickel-hydrure métallique, nickel-cadmium, nickel-fer, nickel-zinc ou nickel-hydrogène. L'invention concerne également un accumulateur de type nickel-hydrure métallique comprenant au moins une électrode négative selon l'invention. Selon un mode de réalisation, l'accumulateur alcalin de type nickel-hydrure métallique comprend au moins une électrode négative selon l'invention et au moins une électrode positive selon l'invention. EXEMPLES Des accumulateurs étanches NiCd de format standardisé AA de capacité nominale, Cn, 800mAh ont été réalisés. Les électrodes positives ont été réalisées comme suit : une pâte constituée à partir d'un mélange aqueux d'hydroxyde de nickel, d'oxyde de niobium Nb2O5 monoclinique et/ou orthorhombique, de CMC (épaississant), d'une dispersion aqueuse de PTFE contenant 40% d'eau (liant), d'hydroxyde de cobalt (conducteur), d'oxyde d'yttrium et d'oxyde de zinc est empâtée dans une mousse de nickel de porosité d'environ 95%. Le matériau M pulvérulent est constitué d'un hydroxyde à base de nickel. L'oxyde de niobium Nb2O5 monoclinique et/ou orthorhombique (du fournisseur Acros Organics) est ajouté sous forme de poudre à la dispersion servant à la préparation de la pâte. Les proportions de chacun des oxydes de niobium par rapport à la masse de matériau M dans l'électrode positive sont notées dans le tableau 1. Les proportions de chacun des matériaux dans la pâte aqueuse sont les suivantes : Ni(OH)2 + Oxydes de niobium : 67% Co(OH)2 : 6% ZnO : 2% Y2O3 : 0,4% CMC : 0,4% Dispersion de PTFE : 1,2% Une fois la pâte déposée sur le collecteur de courant, l'ensemble est séché sous air à 80°C durant 2 heures afin d'en éliminer l'eau, laminé puis découpé pour obtenir l'électrode aux dimensions désirées. Toutes les électrodes positives sont découpées aux mêmes dimensions. Les électrodes négatives ont été réalisées comme suit : Une pâte constituée d'un mélange aqueux de poudre de CdO, d'HPMC (épaississant), de SBR (liant), est empâtée dans une mousse de nickel. Toutes les électrodes négatives sont découpées aux mêmes dimensions. Le faisceau constitué de l'électrode positive, du séparateur et de l'électrode négative, est spiralé et introduit dans le godet. Les éléments de connexion sont ensuite montés. Le godet est rempli d'électrolyte 8,5N ternaire composé de KOH, NaOH et LiOH. Ces accumulateurs de format AA subissent tout d'abord 1 cycle (charge 3h à 20mA, charge 3h à 264mA, décharge 160mA à la tension d'arrêt de 1,0V) puis 2 cycles (charge 16h à 80mA, repos 1h, décharge 160mA à la tension d'arrêt de 1,0V). La capacité des accumulateurs au cycle 3, exprimée en mAh et en pourcentage de la capacité nominale, est notée dans le tableau 1. Ces accumulateurs de format AA subissent ensuite un cyclage prolongé à 40 °C constitué d'une charge de 24h à 40mA, d'une décharge à 160mA à la tension d'arrêt de 1,0V. Le cyclage est arrêté lorsque la capacité de l'accumulateur devient inférieure ou égale à 75% de la capacité nominale. Le nombre de cycles nécessaires pour obtenir une capacité inférieure ou égale à 75% de la capacité nominale est indiqué dans le tableau 1. Les accumulateurs `b', `c' et `d' sont des exemples d'accumulateurs selon l'invention et les accumulateurs `a' et `e' sont des exemples comparatifs qui ne font pas partie de l'invention. Tableau 1 : Tableau regroupant les résultats obtenus Accumulateur a b c d e f Masse m-Nb205/masse 0 0,25 0,5 4 0 0,25 matériau M (%) Masse o-Nb205/masse 0 0 0 0 0,25 0,25 matériau M(%) Capacité au cycle 3 (mAh) 803 800 794 755 800 794 Capacité au cycle 3 (%Cn) 100 100 99 94 100 99 Nombre de cycles pour obtenir 41 108 151 125 52 164 C Les capacités initiales des accumulateurs 'b', 'c', 'e', `f sont comprises entre 99 et 100% de la capacité nominale tandis que l'accumulateur `d' pour lequel la masse d'oxyde de niobium monoclinique est égale à 4% présente une capacité réduite de 755 mAh soit 94% de la capacité nominale à l'état initial. Les accumulateurs `b', `c', `d' dont l'électrode positive contient de l'oxyde de niobium Nb2O5 monoclinique conservent une capacité en cyclage à 40°C supérieure à 75% de la capacité nominale pendant plus de 108 cycles, soit un gain en nombre de cycles supérieur à 100% par rapport aux accumulateurs qui ne contiennent pas d'oxyde de niobium monoclinique. D'autre part, l'accumulateur `f dont l'électrode positive contient un mélange d'oxyde de niobium Nb2O5 monoclinique et d'oxyde de niobium orthorhombique conserve une capacité en cyclage à 40°C supérieure à 75% de la capacité nominale pendant 164 cycles. On constate qu'à teneur égale en oxyde de niobium pentavalent, l'ajout dans l'électrode positive d'un mélange d'oxydes de niobium orthorhombique et monoclinique est plus efficace que l'ajout d'oxyde de niobium uniquement de structure monoclinique. Par ailleurs, l'ajout dans l'électrode positive d'un oxyde de niobium orthorhombique (accumulateur `e') est moins efficace que l'ajout d'un oxyde de niobium monoclinique (accumulateur `b'). Ainsi, les accumulateurs 'b', 'c' et 'f suivant l'invention présentent une capacité initiale supérieure ou égale à 99% de la capacité nominale et conservent une capacité supérieure à 75% de la capacité nominale pendant plus de 108 cycles à 40°C (charge 24h à 40mA, décharge à 160mA à la tension d'arrêt de 1V) contrairement aux accumulateurs `a' et `e' dont la composition comprenant le matériau M de l'électrode positive est hors de l'invention. REVENDICATIONS1. Composition d'électrodes comprenant : a) Un matériau M choisi parmi un hydroxyde à base de nickel, un alliage hydrurable ; b) De l'oxyde de niobium Nb2O5 de structure monoclinique. 2. Composition d'électrodes selon la revendication 1, comprenant de 0,1 à 3% en masse d'oxyde de niobium Nb2O5 de structure monoclinique par rapport à la masse du matériau M, de préférence de 0,1 à 0,5% en masse. 3 Composition d'électrodes selon la revendication 1 ou 2, comprenant en outre de l'oxyde de niobium Nb2O5 de structure orthorhombique dans une proportion telle que la masse d'oxyde de niobium Nb2O5 représente au plus 3% de la masse du matériau M. 4. Composition d'électrodes selon l'une des revendications 1 à 3, dans laquelle l'oxyde de niobium de structure monoclinique Nb2O5 représente au moins 75% en masse de l'oxyde de niobium de structure monoclinique et de l'oxyde de niobium de structure orthorhombique, de préférence 100% en masse de l'oxyde de niobium de structure monoclinique et de l'oxyde de niobium de structure orthorhombique. 5. Composition d'électrodes selon l'une des revendications 1 à 4, comprenant de 0,1 à 2,9% en masse d'oxyde de niobium Nb2O5 de structure monoclinique et de 0,1 à 2,9% en masse d'oxyde de niobium Nb2O5 de structure orthorhombique, de préférence de 0,1 à 0,5% en masse de chaque oxyde de niobium Nb2O5. 6. Composition d'électrodes selon l'une des revendications 1 à 5, comprenant en outre des fibres d'au moins un polymère tel que le polyamide, le polypropylène, le polyéthylène ou un mélange de ceux-ci. 7. Composition d'électrodes selon l'une des revendications 1 à 6, dans laquelle le matériau M est un hydroxyde à base de nickel. 8. Composition d'électrodes selon la revendication 7, comprenant en outre au moins un épaississant tel que la carboxyméthylcellulose (CMC), l'hydroxyéthylcellulose R-1i7RM\97RR7 AF1'177RR7--111(1i 7-rrwnndirafinne mnAifirre irrra dnn35Cabinét Hirsch - 32882 15 (HEC), l'hydroxypropyl-méthylcellulose (HPMC), l'hydroxypropylcellulose (HPC), un poly(acide acrylique) (PAAc), une gomme Xanthane, une gomme Guar, le poly(oxyde d'éthylène) (PEO) ou un mélange de ceux-ci. 9. Composition d'électrodes selon la revendication 7 ou 8, comprenant en outre au moins un liant tel que un copolymère de styrène et de butadiène (SBR) éventuellement carboxylé, un copolymère d'acrylonitrile et de butadiène (NBR), un copolymère de styrène, d'éthylène, de butylène et de styrène (SEBS), un terpolymère de styrène, de butadiène et de vinylpyridine (SBVR), un polyamide (PA), un polyéthylène (PE), un copolymère de type éthylène-acétate de vinyle (EVA), un copolymère de silane, un polymère à fonction acrylate de type polyacrylate, styrène-acrylate, styrène-maléique anhydride, un polytétrafluoroéthylène (PTFE), un copolymère fluoré d'éthylène et de propylène (FEP), le polyhexafluoropropylène (PHFP), et le perfluorométhylvinylether (PMVE) ou un mélange de ceux-ci. 10. Composition d'électrodes selon l'une des revendications 7 à 9, comprenant en outre au moins un composé choisi parmi les oxydes de cobalt et les hydroxydes de cobalt, tels que CoO, Co(OH)2, Li.CoO2 (avec 0,1 S x S 1), NaaCoO2 (avec 0,1 3). 11. Composition d'électrodes selon l'une des revendications 7 à 9, comprenant en outre au moins un composé choisi parmi le nickel, le cobalt ou le carbone. 12. Composition d'électrodes selon l'une des revendications 7 à 11, comprenant en outre au moins un composé choisi parmi les oxydes et hydroxydes de zinc tels que ZnO ou Zn(OH)2, les oxydes et hydroxydes d'yttrium tels que Y203 ou Y(OH)3, les oxydes et hydroxydes d'ytterbium tels que Yb203 ou Yb(OH)3, et les oxydes, hydroxydes et dérivés fluorés de calcium tels que CaO, Ca(OH)2 ou CaF2 ou un mélange de ceux-ci. 13. Composition d'électrodes selon l'une des revendications 1 à 6, dans laquelle le matériau M est un alliage hydrurable de formule ABR où : A est un élément choisi parmi La, Ce, Nd, Pr, Mg, Sm, Y ou un mélange de ceux- ci, B est un élément choisi parmi Ni, Mn, Fe, Al, Co, Cu, Zr, Sn ou un mélange de ceux-ci, R-\i7Rf1Mi7RR7 CAMORIO-1 1 11117-re-veniiie atinnc mnrlifiers irrno fineCabinet Hirsch - 32882 x est un nombre tel que 3